(57)【要約】【課題】反射防止効果に優れ、色味の発生の少ない反射防止フィルムを提供すること。【解決手段】透明支持体上に、少なくとも１層の反射防止層を有する反射防止フィルムであって、反射防止層は、前記透明支持体面上に並ぶ複数の領域により形成されており、複数の領域の各領域は、光学膜厚が一定であり、かつ隣接する領域とは光学膜厚が異なり、複数の領域の前記反射防止層全体での平均光学膜厚ｎｄは、下記式１を満足する反射防止フィルム。  （式１）  λ／４×０．９５＜ｎｄ＜λ／４×１．０５  式１中、ｎ及びｄはそれぞれ反射防止層の平均屈折率と平均膜厚を表し、ｎｄで反射防止層の平均光学膜厚を表す。λは可視光の波長で４５０ｎｍ〜６５０ｎｍの範囲のいずれかの値を表す。【選択図】    図１
2005265893.tif 000002
【特許請求の範囲】
【請求項１】
透明支持体上に、少なくとも１層の反射防止層を有する反射防止フィルムであって、
前記反射防止層は、前記透明支持体面上に並ぶ複数の領域により形成されており、
前記複数の領域の各領域は、光学膜厚が一定であり、かつ隣接する領域とは光学膜厚が異なり、
前記複数の領域の前記反射防止層全体での平均光学膜厚ｎｄは、下記式１を満足することを特徴とする反射防止フィルム。
（式１）  λ／４×０．９５＜ｎｄ＜λ／４×１．０５
式１中、ｎ及びｄはそれぞれ反射防止層の平均屈折率と平均膜厚を表し、ｎｄで反射防止層の平均光学膜厚を表す。λは可視光の波長で４５０ｎｍ〜６５０ｎｍの範囲のいずれかの値を表す。
【請求項２】
前記複数の領域の隣接する領域間での光学膜厚の変化が、不規則であることを特徴とする請求項１に記載の反射防止フィルム。
【請求項３】
前記複数の領域の各領域が、その最小一辺の大きさが１０〜３００μｍの領域であることを特徴とする請求項１または２に記載の反射防止フィルム。
【請求項４】
透明支持体上に少なくとも１層の反射防止層を有する反射防止フィルムの製造方法であって、
前記透明支持体上に、感光性組成物を有する反射防止前駆層を形成し、
前記反射防止前駆層に光を照射することにより、光学膜厚が隣接する領域間で異なり、かつ隣接する領域間での光学膜厚の変化が不規則である複数の領域が前記透明支持体上に並んだ前記反射防止層を形成することを特徴とする反射防止フィルムの製造方法。
【発明の詳細な説明】
【技術分野】
【０００１】
本発明は、反射防止フィルム及びその製造方法に関する。
【背景技術】
【０００２】
現在は、陰極管表示装置（ＣＲＴ）や液晶表示装置（ＬＣＤ）、プラズマディスプレイパネル（ＰＤＰ）、エレクトロルミネッセンスディスプレイ（ＥＬＤ）など様々な画像表示装置が使用されている。これらの画像表示装置では、表示面に蛍光灯などの外光が映り込むことで、表示された文字や画像のコントラストが低下し、視認性が著しく低下するのを防ぐために、通常、表示面に反射防止フィルムを貼り合わし反射光の輝度の低減を図っている。
反射防止フィルムには、一般に、光干渉の原理が用いられており、干渉条件を満足する膜厚と屈折率を有する反射防止層を設け、反射防止層表面で反射した光と、反射防止層を透過して該層の裏側で反射してきた光とを干渉させて打ち消すことで、反射率を低減させている。反射防止層は、通常、広い波長域の光に対して反射防止効果を得るために、膜厚と屈折率が異なる複数の層を積層させた多層構造とすることが多い（例えば、特許文献１及び２参照）。
【特許文献１】特開２００３−１２１６０６号公報
【特許文献２】特開２００１−３３０７０８号公報
【発明の開示】
【発明が解決しようとする課題】
【０００３】
ところで、反射防止層の設計は、通常、垂直入射する光に対して最も反射率が低減できるような干渉条件に基づいている。すなわち、反射防止層は、その屈折率と膜厚との積が設計波長（例えば、５５０ｎｍなど特定の光の波長）の１／４となるように設計される。例えば、設計波長を５５０ｎｍとし、屈折率を１．５とすると、膜厚はおよそ９２ｎｍとなる。
このような薄膜の層を正確に形成するのは大変困難であり、通常、膜厚に２〜５％程度の変動が生じる。その結果、干渉条件が変化し、反射率低下波長が設計波長から変わるため、反射防止効果が低減してしまう。さらに、干渉条件が変化しているため、反射光に色味が生じてしまう。
また斜め入射する光に対しても干渉条件は満たされていないので、十分な反射防止効果は得られず、反射光に色味が生じる。
このように、従来の反射防止フィルムにおいては、反射防止効果が十分に得られず、斜めから見たときに画像が見難くなったり、また表示面に色味（色ムラ）が発生したりする等の不具合が生じることがあった。
【０００４】
本発明は、上記の事情に鑑み、反射防止効果に優れ、色味の発生の少ない反射防止フィルムを提供することを目的とする。
また、本発明は、反射防止効果に優れ、色味の発生の少ない反射防止フィルムの製造方法を提供することを目的とする。
【課題を解決するための手段】
【０００５】
上記課題を解決するために、本発明は、透明支持体上に、少なくとも１層の反射防止層を有する反射防止フィルムであって、前記反射防止層は、前記透明支持体面上に並ぶ複数の領域により形成されており、前記複数の領域の各領域は、光学膜厚が一定であり、かつ隣接する領域とは光学膜厚が異なり、前記複数の領域の前記反射防止層全体での平均光学膜厚ｎｄは、下記式１を満足することを特徴とする反射防止フィルムを提供する。
【０００６】
（式１）  λ／４×０．９５＜ｎｄ＜λ／４×１．０５
【０００７】
式１中、ｎ及びｄはそれぞれ反射防止層の平均屈折率と平均膜厚を表し、ｎｄで反射防止層の平均光学膜厚を表す。λは可視光の波長で４５０ｎｍ〜６５０ｎｍの範囲のいずれかの値を表す。
【０００８】
このように、反射防止層に、式１を満たす理想的な光学膜厚（すなわち、設計波長λに対して干渉条件を満足する光学膜厚）に対して、光学膜厚を人為的に変動させた領域を複数設け、かつ該複数の領域の反射防止層全体での平均光学膜厚を理想的な光学膜厚とすることにより、優れた反射防止効果を有し、色味の発生が少ない反射防止フィルムとすることができる。反射防止層において個々の領域は、設計波長に対する干渉条件を満足せず、反射率低下波長が設計波長からずれるので色のズレが生じるが、視覚的には反射防止層全体からの総和を認識するので、反射防止層全体の平均光学膜厚を理想的な光学膜厚とすることで、視覚的に感じる反射率低下波長は設計波長と同等なものとすることができる。
【０００９】
前記複数の領域の隣接する領域間での光学膜厚の変化は不規則であることが好ましい。  光学膜厚の変化を不規則にすると、各領域で生じる色のズレも不規則になるので、反射防止層全体で視覚的に感じる色味がより少なくなる。また、領域間での反射光の干渉効果による干渉縞を生じるのを防ぐ上でも、不規則であることが好ましい。
【００１０】
前記複数の領域の各領域は、その最小一辺の大きさが１０〜３００μｍの領域であることが好ましい。各領域の大きさをこの範囲とすると、各領域を同程度のサイズとしても領域の境界間で視覚的に認識され得る干渉光が生じず、また近距離からの観察においても色味が視認されない反射防止フィルムとすることができる。
【００１１】
本発明は、また、透明支持体上に少なくとも１層の反射防止層を有する反射防止フィルムの製造方法であって、前記透明支持体上に、感光性組成物を有する反射防止前駆層を形成し、前記反射防止前駆層に光を照射することにより、光学膜厚が隣接する領域間で異なり、かつ隣接する領域間での光学膜厚の変化が不規則である複数の領域が前記透明支持体上に並んだ前記反射防止層を形成することを特徴とする反射防止フィルムの製造方法を提供する。
このように、感光性組成物を用いると、光照射により光学膜厚の異なる領域を容易に形成することができる。
【発明の効果】
【００１２】
本発明によれば、反射防止効果に優れ、色づきの少ない反射防止フィルムを提供することができる。
【発明を実施するための最良の形態】
【００１３】
以下、本発明の実施形態について説明する。
図１は、本発明に係る反射防止フィルムの第一の実施形態を模式的に示す概略断面図である。反射防止フィルム１は、透明支持体２上に反射防止層３を有する。反射防止層３は、透明支持体２上に並んだ複数の領域Ｄ1〜Ｄ8から形成されている。領域Ｄ1〜Ｄ8の各領域は、それぞれの領域内では膜厚は一定で、隣接する領域とは膜厚が異なっている。領域Ｄ1〜Ｄ8の膜厚を平均した平均膜厚がｄ0となる。ここで、領域Ｄ1〜Ｄ8の各領域の屈折率はいずれもｎ0と一定である。また、平均光学膜厚ｎ0ｄ0は４５０ｎｍ〜６５０ｎｍの範囲の設計波長λ0に対して、前記式１（すなわち、λ0／４×０．９５＜ｎ0ｄ0＜λ0／４×１．０５）を満たす。
なお、本実施形態では、説明を簡単にするために反射防止層３を１層としているが、多層構造でもよい。また、光学膜厚一定の領域もＤ1〜Ｄ8までしかないが、反射防止フィルムの大きさに応じて、その個数は増減可能である。
【００１４】
本実施形態では、領域Ｄ1〜Ｄ8の各領域内では膜厚は一定であるが、膜厚一定とは、意図的に膜厚を変化させていないことを意味し、製造時に不可避的に生じる変動、いわゆる製造ばらつきはあってもよい。膜厚の製造ばらつきは、通常、２〜５％程度である。
一方、領域Ｄ1〜Ｄ8はそれぞれ隣接する領域とは膜厚が異なるが、この膜厚変化は、意図的に設けたものであり、製造時ばらつきの範囲を超えた変化である。本発明では、製造ばらつきの範囲を超えた変化を意図的に設けることにより、逆に製造ばらつきによる生じる反射光の色味を、全体で打ち消すことができるものである。この膜厚の変化は、平均膜厚ｄ0に対する変動幅Δｄで表すと、変動幅Δｄが平均膜厚ｄ0の５〜２０％であることが好ましく、５〜１０％がより好ましい。変動幅Δｄを２０％以下とすると、膜厚にばらつきがあっても反射防止層全体として十分な反射防止効果を得られる点から好ましい。
なお、光学膜厚を変化させる方法としては、膜厚以外にも屈折率を変化させる、または膜厚と屈折率の両方を変化させる方法があるが、いずれの場合も、「一定」及び「変化」の意味する内容は、上記と同様である。すなわち、光学膜厚一定とは、２〜５％程度のばらつきはあってもよい。また、光学膜厚の変化とは、製造時ばらつきの範囲を超えた変化であり、平均光学膜厚からの変動幅で表したとき、該変動幅は平均光学膜厚の５〜２０％であることが好ましい。
【００１５】
本実施形態では、領域Ｄ1〜Ｄ8の隣接する領域間での膜厚の変化は、図１に示すように不規則である。膜厚変化、すなわち光学膜厚の変化が周期的であると、干渉効果により虹模様などの干渉縞が生じることがあるので、色味の発生を抑える観点から、光学膜厚の変化は不規則であることが好ましく、完全にランダムであることが最も好ましい。ただし、視覚的に認識できないような干渉縞を生じる周期であれば、全体または部分的にあってもよい。
【００１６】
本実施形態で領域Ｄ1〜Ｄ8の大きさは、その最小一辺の大きさが１０〜３００μｍとなる大きさである。最小一辺とは、反射防止層３の表面において領域の形状を見たときに、該領域が矩形の場合はその最小の一辺である。図１において、Ｄ6はｒが最小一辺に相当する。領域の形状は矩形に限らないが、その場合に最小一辺とは、形状の面積と同面積の円の直径を意味する。
この最小一辺の大きさを１０μｍ以上とすることは、各領域を同程度のサイズとしたときに生じる領域の境界間での干渉光が視覚的に認識されない点から、好ましい。また、３００μｍ以下とすることは、観察距離によらず、色味の発生が抑えられる点から、好ましい。この最小一辺の大きさは、さらに２０〜１００μｍであることが好ましい。
【００１７】
本実施形態で、平均光学膜厚ｎ0ｄ0は４５０ｎｍ〜６５０ｎｍの範囲の設計波長λ0に対して、前記式１を満たす。反射防止効果を向上させる上では、平均光学膜厚ｎ0ｄ0は、４５０ｎｍ〜６５０ｎｍの範囲の設計波長λ0に対して下記式２を満たすことがより好ましい。
【００１８】
（式２）  ｎｄ＝λ／４
【００１９】
図２は、本実施形態の反射防止フィルム１により、色味の発生を抑える原理を説明する図である。
設計波長λ0に対して、反射防止層の光学膜厚が前記式１を満たす場合（理想的な光学膜厚ｎ0ｄ0）、反射防止フィルムの反射率は、図２（ａ）で示すように、波長λ0の光に対して低下する。
これに対し、反射防止層の光学膜厚が理想的な光学膜厚ｎ0ｄ0からずれる場合、設計波長λ0に対しては前記式１が満たされず（干渉条件を満足せず）、別の波長λ’に対して前記式１が満たされることになる。この場合、反射防止フィルムの反射率は、図２（ｂ）に示すように、波長λ’の光に対して低下することになる。すなわち、反射率低下波長が設計波長λ0から波長λ’へと、色のズレが生じ、反射光が色づくことになる。
本実施形態では、領域内では膜厚は一定で、隣接する領域とは膜厚が異なる領域を複数形成する。これにより、理想的な光学膜厚ｎ0ｄ0からずれた光学膜厚を有する領域が多数形成されることになる。この場合、個々の領域は、設計波長λ0に対する干渉条件を満足せず、その反射率低下波長は図２（ｃ）に示すように設計波長からずれ色のズレが生じる（波長λ’、λ”など）。しかし、反射防止層全体の平均光学膜厚を理想的な光学膜厚としているので、設計波長λ0からのずれは全体としては平均化され小さくなる。したがって、視覚的には反射防止層全体からの反射光の総和を認識するので、反射防止層全体の平均光学膜厚を理想的な光学膜厚とすることで、視覚的に感じる反射率低下波長は設計波長λ0と同等なものとすることができ、結果として色味の発生を抑えることになる。
【００２０】
上記第一の実施形態では、光学膜厚を膜厚により変化させているが、屈折率を変化させても、また膜厚と屈折率の両方を同時に変化させても上記と同様な原理で同じ効果を得ることができる。
図３に、本発明に係る反射防止フィルムの第二の実施形態（屈折率を変化させる場合）の概略断面図を示す。本実施形態でも、反射防止フィルム１は透明支持体２上に反射防止層３を有し、反射防止層３は透明支持体２上に並んだ複数の領域Ｄ1〜Ｄ8から形成されている。領域Ｄ1〜Ｄ8の各領域の膜厚はいずれもｄ0と一定である。一方、領域Ｄ1〜Ｄ8の各領域は、それぞれの領域内では屈折率は一定で、隣接する領域とは屈折率が異なっている。領域Ｄ1〜Ｄ8の屈折率を平均した平均屈折率がｎ0となる。そして、平均光学膜厚ｎ0ｄ0は４５０ｎｍ〜６５０ｎｍの範囲の設計波長λ0に対して、前記式１（すなわち、λ0／４×０．９５＜ｎ0ｄ0＜λ0／４×１．０５）を満たす。
【００２１】
以下、本発明の反射防止フィルムについて更に説明する。なお、本発明の反射防止フィルムは、前述した実施形態に限定されるものではなく、適宜な変形、改良などが可能である。
【００２２】
本発明の反射防止フィルムに用いる透明支持体としては、透明支持体としては、プラスチックフィルムを用いることが好ましい。プラスチックフィルムの材料の例には、セルロースエステル（例、トリアセチルセルロース、ジアセチルセルロース、プロピオニルセルロース、ブチリルセルロース、アセチルプロピオニルセルロース、ニトロセルロース）、ポリアミド、ポリカーボネート、ポリエステル（例、ポリエチレンテレフタレート、ポリエチレンナフタレート、ポリ−１，４−シクロヘキサンジメチレンテレフタレート、ポリエチレン−１，２−ジフェノキシエタン−４，４'−ジカルボキシレート、ポリブチレンテレフタレート）、ポリスチレン（例、シンジオタクチックポリスチレン）、ポリオレフィン（例、ポリプロピレン、ポリエチレン、ポリメチルペンテン）、ポリスルホン、ポリエーテルスルホン、ポリアリレート、ポリエーテルイミド、ポリメチルメタクリレートおよびポリエーテルケトンなどが挙げられる。特に液晶表示装置や有機ＥＬ表示装置等に用いるために本発明の反射防止フィルムを偏光板の表面保護フィルムの片側として用いる場合にはトリアセチルセルロースが好ましく用いられる。トリアセチルセルロースフィルムとしては、ＴＡＣ−ＴＤ８０Ｕ（富士写真フィルム（株）製）等の公知のもの、公開技報番号２００１−１７４５にて公開されたものが好ましく用いられる。また、平面ＣＲＴやＰＤＰ等に用いるためにガラス基板等に張り合わせて用いる場合にはポリエチレンテレフタレート、あるいははポリエチレンナフタレートが好ましい。
【００２３】
本発明の反射防止フィルムの反射防止層は、平均屈折率が透明支持体より小さな低屈折率層１層からなる単層構造でも、低屈折率層と該低屈折率層より平均屈折率が高い中屈折率層や高屈折率層を積層させた多層構造でもよい。多層構造の場合に、光学膜厚の変化は、一部の層に設けても多層全てに設けてもよい。
反射防止層は、化学蒸着（ＣＶＤ）法や、真空蒸着法やスパッタ法などの物理蒸着（ＰＶＤ）法で形成した透明薄膜であってもよいし、無機微粒子や樹脂などを含む塗布組成物を塗布・乾燥して得られる塗布膜であってもよい。
反射防止層の具体的な構成素材や平均屈折率など層の物性に関しては、例えば特開２００３−１２１６０６号に記載されており、その内容を本発明にも適用することができる。
【００２４】
本発明の反射防止フィルムには、反射防止層以外にも、さらに、ハードコート層、前方散乱層、防眩性層、帯電防止層、下塗り層や保護層を設けてもよい。
本発明の反射防止フィルムの反射率は、４５０〜６５０ｎｍの光に対する平均反射率で、好ましくは３．０％以下、より好ましくは２．５％以下、更に好ましくは２．０％以下、特に好ましくは１．５％以下である。
本発明の反射防止フィルムは、ＬＣＤ、ＰＤＰ、ＣＲＴ及びＥＬＤ等の画像表示装置に好適に用いられる。本発明の反射防止フィルムを画像表示面に貼り付けることにより、外光の映り込み等がなく、色ムラが少ない画像表示装置とすることができる。
【００２５】
次に、本発明の反射防止フィルムの製造方法について説明する。
本発明の反射防止フィルムの製造において、反射防止層の領域ごとの光学膜厚変化は、例えば、膜厚変化の場合には以下のようにして設けることができる。
まず、膜厚変動に対応する膜厚を有する反射防止前駆層を多数、用いる材料に応じて蒸着または塗布などで作製する。続いて、例えば１００μｍ×１００μｍ程度の矩形の表面形状を有するブロックを切り出し、隣接する領域の膜厚が異なるように、透明支持体上に並べて配置していき、反射防止層を形成する。このとき、膜厚変動がランダムになるように、ブロックの配置を行うことが好ましい。
【００２６】
光学膜厚の変化が屈折率変化の場合には、例えば、透明支持体上に、感光性組成物を有する反射防止前駆層を形成し、続いて該反射防止前駆層に光を照射することにより、屈折率が隣接する領域間で異なり、かつ隣接する領域間での屈折率の変化が不規則である複数の領域が透明支持体上に並んだ反射防止層を形成することができる。
ここで、感光性組成物としては、フォトポリマーやハロゲン化銀乳剤を含む組成物が挙げられる。屈折率変化は、所望の屈折率変化に対応するようなマスクを形成し、該マスクを通して光を照射することにより形成可能である。照射する光としては、例えばフォトポリマーを用いる場合には、紫外線を用いることができる。
【００２７】
以下、ハロゲン化銀乳剤を含む感光性組成物を用いた方法について、詳細に説明する。
この方法では、ハロゲン化銀乳剤を露光、現像して、所望の屈折率変化に対応した体積比率を有する銀像パターンを得、さらに得られた銀像を漂白する。すなわち、この方法では、ハロゲン化銀粒子の体積比率を変化させることにより、屈折率変化を与えることができる。
【００２８】
本発明の製造方法で用いるハロゲン化銀乳剤としては、特に限定されず、汎用のハロゲン化銀感光材料に含まれる乳剤を用いることができる。例えば、カラー写真用、Ｘ線フィルム用、ホログラフィ用、印刷用等が挙げられる。なかでも、高感度で解像力が高い、ホログラフィ用のハロゲン化銀乳剤を用いることが好ましい。ホログラフィ用のハロゲン化銀乳剤としては、市販のものを用いることができ、１３１乾板、ＳＯ２５３フィルム（コダック社）、Ｐ−５６００Ｐ（コニカ社）等を用いることができる。
また、本発明においてはカラー写真用のハロゲン化銀乳剤を用いることもできる。カラー写真用のハロゲン化銀乳剤としては、カラーネガ、カラーリバーサル、カラーペーパー用などいずれのものを用いることができる。
【００２９】
なお、感光性組成物には、各種添加剤（例えば、増感剤、安定剤、かぶり防止剤、現像促進剤、硬膜剤、界面活性剤など）を含有することができる。該添加剤としては、例えば、欧州特許ＥＰ０，３５５６６０Ａ２号（特開平２−１３９５４４号）等に記載されているものが好ましい。
本発明の製造方法のおいて、以上で説明した感光性組成物を透明支持体上に塗布して乳剤層（反射防止前駆層）を形成する。感光性組成物の塗布量としてはＡｇが１０ｇ／ｍ2以下となる量が好ましい。
【００３０】
感光性組成物を透明支持体上に塗布、乾燥して乳剤層を形成した後、該乳剤層に、所望の屈折率変化に対応した露光用マスクなどを通して露光し、乳剤層中のハロゲン化銀を感光させる。
露光方法としては、特に限定されるものではなく、通常の露光方法を用いることができる。具体的には、自然光、タングステン電灯、蛍光灯、水銀灯、レーザー、ＬＥＤ、ＣＲＴ等公知の光源を用いて行うことができる。
また、露光用マスクとしては、一般的な写真の露光現像処理に用いられるウェッジでよく、該ウェッジに屈折率変化に対応したフィルター濃度を設ければよい。
【００３１】
上記の露光工程において露光パターンを記録された感光材料は、現像され銀像とすることにより露光パターンが可視化される。現像処理液としては、Ｄ−１９、ボイトラー氏、ＣＷ−Ｃ１、ＣＷ−Ｃ２等を用いることができる。
【００３２】
さらに、上記現像工程で形成された銀像を漂白してハロゲン化銀粒子を形成する。ここで用いられる漂白液としては、ＥＤＴＡ、ＰＢＱ−１、ＰＢＱ−２等を用いることができる。
【００３３】
現像工程と漂白工程との間に未露光のハロゲン化銀を取り除くことをしてもよいが、必ずしも取り除く必要はない。これは、現像により露光部分にできた銀像を漂白すると未露光のハロゲン化銀より大きいハロゲン化銀粒子ができ、そのより大きい粒子に未露光部分のハロゲン化銀が泳動して、もっと大きなハロゲン化銀粒子を作るという現象により、未露光部分と露光部分のハロゲン化銀の濃度の差が発生するからである。この場合は、ハロゲン化銀を全て利用できるので有利である。
【００３４】
以上で説明した方法によれば、反射防止フィルムの製造を塗布により行うのでフィルムを大量にかつ容易に製造することができ、しかも、感度の高いハロゲン化銀乳剤を用いるために迅速に露光・現像を行うことができるので、この方法は製造効率が極めてよい方法である。
【実施例】
【００３５】
以下、実施例によって本発明を具体的に説明するが、本発明は以下に述べる実施例に限定されるものではない。
【００３６】
（実施例１）
＜ハロゲン化銀感光材料１の調製＞
蒸留水に臭化カリウム水溶液を加え、さらに１Ｎ硝酸、フタル化ゼラチンを添加した液を撹拌しながら、２５℃に液温を保ち、硝酸銀水溶液ａ１と臭化カリウム及びヨウ化カリウム水溶液ｂ１を、ｐＡｇを８．１に維持しながら添加した。その後、過酸化水素水溶液を添加し、さらにベンゾイミダゾール水溶液を添加した。再び溶液ａ１を蒸留水希釈し溶液ａ２と、溶液ｂ１に六塩化イリジウム酸二カリウムを溶解した溶液ｂ２を添加した。その後、２−メルカプト−５−メチルベンゾイミダゾールのメタノール溶液を添加し、さらにｐＡｇを７．５に下げてから硫酸を用いてｐＨを調整し、撹拌を止め、沈降／脱塩／水洗工程を行い、脱イオンゼラチンを加えて１Ｎの水酸化ナトリウムを添加して、ｐＨ６．０、ｐＡｇ８．２に調整した。上記乳剤を撹拌しながら、化学増感を施し、さらには分光増感も施した。これによりハロゲン化銀乳剤を作成した。
できあがったハロゲン化銀乳剤中の粒子は、平均球相当径０．０３１μｍ、球相当径の変動係数１１％のヨウ臭化銀粒子である。粒子サイズ等は、電子顕微鏡を用い１０００個の粒子の平均から求めた。
該ハロゲン化銀乳剤を透明支持体に塗布し、ハロゲン化銀感光材料１を作成した。
【００３７】
＜屈折率変調パターンの作成＞
屈折率変調パターン露光用マスクの作成のため、後述の処理後、各領域の屈折率が１．５４、１．６６、１．７７に対応するハロゲン化銀粒子の体積比率０％、１５％、３０％になるように、露光量を調整できるフィルター濃度を定めた。
その後、１００μ×１００μｍの矩形ごとに前記の３種類のフィルター濃度がランダムに配置されるパターンの銀ウェッジを、一般的な写真の露光現像処理の手法で作成し、それを屈折率変調パターン露光用マスク１０１とした。
図４に示すように、その銀ウェッジを通して、上記ハロゲン化銀感光材料１に露光した。特に露光時間は、ハロゲン化銀が感光するのに充分な１秒とした。得られた露光済み感光材料を下記に示した処理液、処理条件で現像、漂白、ＫＩ安定化、水洗、乾燥を行い、ハロゲン化銀パターンフィルム１を得た。
【００３８】
（処理条件）
現  像        ３０℃        ６０秒
水  洗        常  温        ３０秒
漂  白        ３８℃        ４５秒
水  洗        常  温        ３０秒
安定化        常  温        ３０秒
乾  燥        ５０℃        １５秒
【００３９】
（現像液）
Ｌ−アスコルビン酸                                          １５ｇ
炭酸ナトリウム                                              ２０ｇ
水酸化ナトリウム                                              ６ｇ
臭化ナトリウム                                            ０．８ｇ
フェニドン                                                ０．３ｇ
水で１リットルに仕上げる。
【００４０】
（漂白液）
ＨＯＯＣＨ2Ｃ−Ｎ（ＣＨ2ＣＯＮＨ2）2                     ０．３モル
エチレンジアミン四酢酸                                 ０．０３モル
ＫＢｒ                                                   １．３モル
氷酢酸                                                     ５０ｍｌ
アンモニア水又は酢酸によりＰＨを４．５に調整し、水で１リットルに仕上げる。
【００４１】
（安定化液）
沃化カリウム２．５ｇを水で溶解し１リットルに仕上げた。
【００４２】
得られたハロゲン化銀パターン１は、図４の露光用マスク１０１に対応するもので、矩形の領域が１００μｍ、ハロゲン化銀層の平均厚みは８３ｎｍである。
【００４３】
（比較例１）
上記ハロゲン化銀感光材料１を用いて、ハロゲン化銀粒子体積比率が１５％になるような露光をフィルム全面に与えた。得られた露光済み感光材料に対して、実施例１と同様な処理を施し、ハロゲン化銀パターンフィルム２を得た。
【００４４】
＜フィルムの色味評価＞
上記のハロゲン化銀パターンフィルム２を置き、図５に示すように、垂直方向から５度傾けた位置に蛍光灯１０４を配置し、正反射光の色味を視覚評価した。その結果、フィルム内の場所による膜厚ばらつき（製造ばらつき）のため、フィルム内の場所に依存した明確な色ムラが観察された。
【００４５】
一方、ハロゲン化銀パターンフィルム１についても同様な評価を行った。その結果、フィルム内の場所に依存した色ムラが明らかに低下していることが観察された。
【図面の簡単な説明】
【００４６】
【図１】本発明に係る反射防止フィルムの第一の実施形態を模式的に示す概略断面図である。
【図２】本発明に係る反射防止フィルムにより、色味の発生を抑える原理を説明する図である。
【図３】本発明に係る反射防止フィルムの第二の実施形態を模式的に示す概略断面図である。
【図４】実施例において、露光用マスクを用いて感光材料を露光する状況を模式的に示した図である。
【図５】実施例において、視覚評価する際の部材の配置を模式的に示した図である。
【符号の説明】
【００４７】
１    反射防止フィルム
２    透明支持体
３    反射防止層
Ｄ1〜Ｄ8  光学膜厚一定領域
１０１  露光用マスク
１０２  ハロゲン化銀感光材料
１０３  露光光源
１０４  蛍光灯
１０５  ハロゲン化銀パターンフィルム
【図１】
2005265893.tif 000003
【図２】
2005265893.tif 000004
【図３】
2005265893.tif 000005
【図４】
2005265893.tif 000006
【図５】
2005265893.tif 000007